(57)【要約】【課題】記録光の照射により生じた電荷を蓄積することにより画像情報を記録する画像記録媒体において、緑、赤などの可視光の波長帯域の記録光に対して感度の向上を図る。【解決手段】放射線の照射により緑系の光を発するスクリーン１２、スクリーン１２の波長変換層２から発せられた緑系の光を透過する第１の電極層４、第１の電極層４を透過した光の照射により導電性を呈する有機半導体からなる記録用光導電層５、記録用光導電層５において発生した電荷のうち負電荷に対しては略絶縁体として作用し、且つ正電荷に対しては略導電体として作用する読取用電荷輸送層６、読取光の照射を受けることにより導電性を呈する読取用光導電層７、読取光を透過する第２の電極層８からなる画像記録媒体において、記録用光導電層として赤や緑などの可視光の波長帯域の光に対して量子効率の高い有機半導体を用いる。【選択図】          図１
2004186604.tif 000002
【特許請求の範囲】
【請求項１】
記録用の可視光を透過する第１の電極層と、
該第１の電極層を透過した前記可視光の照射に対して光導電性を呈する有機半導体からなる記録用光導電層と、
該記録用光導電層において発生した電荷を蓄積する蓄電部と、
読取用の電磁波の照射により光導電性を呈する読取用光導電層と、
前記読取用の電磁波を透過する第２の電極層とをこの順に積層してなることを特徴とする画像記録媒体。
【請求項２】
前記第１の電極層が、金属薄膜からなるものであり、前記可視光の照射の際、マイナス電圧に印加されるものであることを特徴とする請求項１記載の画像記録媒体。
【請求項３】
記録用の可視光を透過する第１の電極層と、
該第１の電極層を透過した前記可視光の照射に対して光導電性を呈するＴｅを含むａ−Ｓｅからなる記録用光導電層と、
該記録用光導電層において発生した電荷を蓄積する蓄電部と、
読取用の電磁波の照射により光導電性を呈する読取用光導電層と、
前記読取用の電磁波を透過する第２の電極層とをこの順に積層してなることを特徴とする画像記録媒体。
【請求項４】
記録用の可視光を透過する第１の電極層と、
前記可視光を透過するとともに、正負いずれか一方の極性の電荷に対してのみ導電性を有する記録用電荷輸送層と、
前記第１の電極層および前記記録用電荷輸送層を透過した可視光の照射に対して光導電性を呈する記録用電荷発生層と、
該記録用電荷発生層において発生した他方の極性の電荷を蓄積する蓄電部と、
読取用の電磁波の照射により光導電性を呈する読取用光導電層と、
前記読取用の電磁波を透過する第２の電極層とをこの順に積層してなることを特徴とする画像記録媒体。
【請求項５】
記録用の可視光を透過する第１の電極層と、
前記第１の電極層を透過した可視光の照射により光導電性を呈する記録用電荷発生層と、
該記録用電荷発生層において発生した電荷の正負いずれか一方の極性の電荷に対してのみ導電性を有する記録用電荷輸送層と、
前記記録用電荷発生層において発生した前記いずれか一方の極性の電荷を蓄積する蓄電部と、
読取用の電磁波の照射により光導電性を呈する読取用光導電層と、
前記読取用の電磁波を透過する第２の電極層とをこの順に積層してなることを特徴とする画像記録媒体。
【発明の詳細な説明】
【０００１】
【発明の属する技術分野】
本発明は、記録光の照射により生じた電荷を蓄積することにより画像情報を記録する画像記録媒体に関するものである。
【０００２】
【従来の技術】
従来より、照射されたＸ線などの放射線の線量に応じた量の電荷を蓄電部に蓄積することにより、放射線画像情報を記録する放射線画像記録媒体が、医療用放射線撮影などにおいて多く利用されており、種々のタイプのものが提案されている。上記放射線画像記録媒体に記録された放射線画像情報は、スポット光あるいはライン光で放射線画像記録媒体が走査されることにより読み出される。
【０００３】
上記のような放射線画像記録媒体として、特許文献１において、読出しの高速応答性と効率的な信号電荷の取出しを両立させることを可能ならしめる放射線画像記録媒体が提案されている。この特許文献１には、記録用の放射線を透過する第１の電極層、放射線の照射を受けることにより導電性を呈する記録用光導電層、潜像電荷に対しては略絶縁体として作用し、かつ潜像電荷と逆極性の輸送電荷に対しては略導電体として作用する電荷輸送層、読取用の電磁波の照射を受けることにより導電性を呈する読取用光導電層、および読取用の電磁波を透過する第２の電極層をこの順に積層してなる放射線画像記録媒体が提案されている。上記放射線画像記録媒体は、第１の電極層側から記録用の放射線を照射し、照射された放射線の線量に応じた量の電荷を記録用光導電層と電荷輸送層との略界面に形成される蓄電部に蓄積せしめることにより、放射線画像情報を記録するものである。
【０００４】
また、上記放射線画像記録媒体は、放射線の照射を記録用光導電層が直接受けることにより発生した電荷を蓄積するものであるが、特許文献１においては、さらに、第１の電極層側に記録用の放射線の照射により可視光を発する蛍光体を有する波長変換層を設け、該波長変換層において発せられた可視光の照射を記録用光導電層が受けることにより発生した電荷を蓄積する放射線画像記録媒体が提案されている。
【０００５】
ここで、近年においては持ち運びが容易で、種々の撮影形態にも対応できる可搬型の放射線画像記録媒体が求められている。
【０００６】
【特許文献１】
特開平２０００−１０５２９７号公報
【０００７】
【発明が解決しようとする課題】
しかしながら、上記のような記録用の放射線線を直接電荷に変換するタイプの放射線画像記録媒体は、記録用光導電層が厚く高電圧を使用するため、アース電位を確保しにくい可搬型の放射線画像記録媒体には必ずしも適していない。一方、記録用の放射線を可視光に変換する波長変換層を設けたタイプの放射線画像記録媒体では記録用光導電層が薄くてよいので電圧が低く、可搬型の放射線画像記録媒体には好適であるが、ＣｓＩのような針状結晶構造を有する波長変換層は、落としたときの破壊を防ぐことが困難なために、やはり可搬型の放射線画像記録媒体用の波長変換層として適していない。
【０００８】
このため、耐衝撃性を有した波長変換層である、たとえば、Ｇｄ２Ｏ２Ｓ：Ｔｂ３＋と有機バインダーからなる蛍光体スクリーンを使用することが考えられるが、その場合、Ｇｄ２Ｏ２Ｓ：Ｔｂ３＋の緑系（５４５ｎｍ）発光に対しても記録用光導電層が感度を有することが必要となる。
【０００９】
さらに近年、遺伝子診断の分野への応用から、緑、赤など種々の波長の蛍光光に対して感度を有する画像記録媒体が望まれている。
【００１０】
このような緑、赤の波長に対し、従来から記録用光導電層の材料として用いられているａ−Ｓｅは量子効率が良好でなく、十分な感度を得ることができない。
【００１１】
本発明は、上記のような事情に鑑み、緑、赤などの可視光の波長帯域の光に対して良好な感度を有する画像記録媒体を提供することを目的とするものである。
【００１２】
【課題を解決するための手段】
本発明の第１の画像記録媒体は、記録用の可視光を透過する第１の電極層と、第１の電極層を透過した可視光の照射に対して光導電性を呈する有機半導体からなる記録用光導電層と、記録用光導電層において発生した電荷を蓄積する蓄電部と、読取用の電磁波の照射により光導電性を呈する読取用光導電層と、読取用の電磁波を透過する第２の電極層とをこの順に積層してなることを特徴とするものである。
【００１３】
ここで、上記「有機半導体からなる」とは、有機半導体のみから形成されるものだけでなく、有機半導体を主成分とし、他の物質が含まれるものも含むものとする。
【００１４】
また、上記本発明の第１の画像記録媒体においては、第１の電極層を、金属薄膜からなるものとし、可視光の照射の際、マイナス電圧に印加されるものとすることができる。
【００１５】
本発明の第２の画像記録媒体は、記録用の可視光を透過する第１の電極層と、第１の電極層を透過した可視光の照射に対して光導電性を呈するＴｅを含むａ−Ｓｅからなる記録用光導電層と、記録用光導電層において発生した電荷を蓄積する蓄電部と、読取用の電磁波の照射により光導電性を呈する読取用光導電層と、読取用の電磁波を透過する第２の電極層とをこの順に積層してなることを特徴とするものである。
【００１６】
ここで、上記「Ｔｅを含むａ−Ｓｅからなる」とは、Ｔｅを含むａＳｅのみから形成されるものだけでなく、Ｔｅを含むａ−Ｓｅを主成分とし、他の物質が含まれるものも含むものとする。
【００１７】
本発明の第３の画像記録媒体は、記録用の可視光を透過する第１の電極層と、可視光を透過するとともに、正負いずれか一方の極性の電荷に対してのみ導電性を有する記録用電荷輸送層と、第１の電極層および記録用電荷輸送層を透過した可視光の照射に対して光導電性を呈する記録用電荷発生層と、記録用電荷発生層において発生した他方の極性の電荷を蓄積する蓄電部と、読取用の電磁波の照射により光導電性を呈する読取用光導電層と、読取用の電磁波を透過する第２の電極層とをこの順に積層してなることを特徴とするものである。
【００１８】
ここで、上記「記録用電荷輸送層」としては、可視光に対し透明で正の電荷を輸送する有機感光体で使用される正孔輸送材料を利用することができる。
【００１９】
本発明の第４の画像記録媒体は、記録用の可視光を透過する第１の電極層と、第１の電極層を透過した可視光の照射により光導電性を呈する記録用電荷発生層と、記録用電荷発生層において発生した電荷の正負いずれか一方の極性の電荷に対してのみ導電性を有する記録用電荷輸送層と、記録用電荷発生層において発生した上記いずれか一方の極性の電荷を蓄積する蓄電部と、読取用の電磁波の照射により光導電性を呈する読取用光導電層と、読取用の電磁波を透過する第２の電極層とをこの順に積層してなることを特徴とするものである。
【００２０】
【発明の効果】
本発明の第１の画像記録媒体によれば、記録用光導電層として赤や緑などの可視光の波長帯域の光に対して量子効率の高い有機半導体を利用するようにしたので、緑や赤などの可視光の波長帯域の光に対する感度の向上は図ることができる。
【００２１】
また、上記第１の画像記録媒体において、第１の電極層を、金属薄膜、たとえばＡｕなど凝集しやすい金属からなる金属薄膜とし、可視光の照射の際、マイナス電圧に印加されるものとした場合には、第１の電極層と有機半導体の界面で電界集中が発生し、電極からの電子のトンネル注入による電荷増倍現象が生じるので、より大きな感度の向上を図ることができる。
【００２２】
本発明の第２の画像記録媒体によれば、記録用光導電層として赤や緑などの可視光の波長帯域の光に対して量子効率の高いＴｅを含むａ−Ｓｅを利用するようにしたので、緑や赤などの可視光の波長帯域の光に対する感度の向上は図ることができる。さらに、読取用光導電層をａ−Ｓｅ、蓄電部をＡｓ２Ｓｅ３により形成するようにすれば、読取用光導電層、蓄電部および記録用光導電層を真空蒸着装置で真空状態を維持したまま成膜することができるので、不純物などをより少なくすることができ特性の向上を図ることができる。
【００２３】
本発明の第３の画像記録媒体によれば、第１の電極層と蓄電部の間に記録用電荷発生層と記録用電荷輸送層とを設けるようにしたので、記録用電荷発生層の厚さを薄くすることができ、暗電流を減少させ感度の向上を図ることができる。また、第１の電極層と蓄電部との距離を５〜１０μｍ程度とすることができるので、可視光の照射時に第１の電極層に適切な大きさの電圧を印加するようにすることができる。したがって、この印加電圧の大きさに応じて発生する読取用光導電層の電界強度を適切な大きさとすることができ、適切な感度を得ることができる。
【００２４】
本発明の第４の画像記録媒体によれば、第１の電極層と蓄電部の間に記録用電荷発生層と記録用電荷輸送層とを設けるようにしたので、上記第３の画像記録媒体と同様の効果を得ることができる。さらに、記録用電荷発生層をＴｅを含むａ−Ｓｅにより形成し、記録用電荷輸送層をａ−Ｓｅにより形成し、蓄電部をＡｓ２Ｓｅ３により形成し、読取用光導電層をａ−Ｓｅにより形成するようにすれば、読取用光導電層、蓄電部、記録用電荷輸送層および記録用電荷発生層を読取用光導電層、蓄電部および記録用光導電層を、真空蒸着装置で真空状態を維持したまま成膜することができるので、不純物などをより少なくすることができ特性の向上を図ることができる。
【００２５】
また、上記第１から第４の画像記録媒体において、可視光の照射により発生した負の電荷を蓄電部に蓄積するようにすれば、読取用光導電層として高い暗抵抗を有し、正の電荷の移動度が大きいａ−Ｓｅを利用することができるので、より感度の向上を図ることができる。
【００２６】
【発明の実施の形態】
以下、図面を参照して本発明の放射線画像記録媒体の第１の実施の形態について説明する。図１は本実施形態の放射線画像記録媒体の概略構成を示す斜視図（Ａ）およびその一部の断面図（Ｂ）である。
【００２７】
本実施形態の放射線画像記録媒体１０は、ポリイミドシート１の表面にＧｄ２Ｏ２Ｓ：Ｔｂ３＋を含む波長変換層２を形成したスクリーン１２と、このスクリーン１２から発せられた光の照射により発生した電荷を蓄積する電荷蓄積層１５とを接着剤層３により貼り合わせたものである。
【００２８】
スクリーン１２における波長変換層２は、上記のように放射線の照射により主に緑系（波長は５４５ｎｍ程度）の光を発するＧｄ２Ｏ２Ｓ：Ｔｂ３＋をシンチレータとして含むものである。
【００２９】
接着剤層３は、波長変換層２において発生した光を透過する材料から形成されている。
【００３０】
電荷発生層１５は、波長変換層２から発せられた緑系の光を透過する第１の電極層４、第１の電極層４を透過した光の照射により導電性を呈する有機半導体からなる記録用光導電層５、記録用光導電層５において発生した電荷のうち負電荷に対しては略絶縁体として作用し、且つ正電荷に対しては略導電体として作用する読取用電荷輸送層６、読取光の照射を受けることにより導電性を呈する読取用光導電層７、読取光を透過する第２の電極層８、および読取光を透過するガラス基板９をこの順に積層してなるものである。記録用光導電層５と読取用電荷輸送層６との界面には、記録用光導電層５内で発生した電荷を収集するマイクロプレート６ａが設けられている。なお、本実施形態の画像記録媒体１０は、第１の電極層に負の電圧が印加された状態で放射線画像の記録を行うものであり、記録用光導電層５と読取用電荷輸送層６との間に形成される蓄電部に、放射線の照射により発生した負電荷を蓄積することにより放射線画像の記録を行うものである。
【００３１】
記録用光導電層５は、波長変換層２で発生した緑系の光の照射により導電性を呈する有機半導体で形成されたものであり、その材料としては、たとえば、金属フタロシアニンが適しており、厚さは２μｍ程度が好ましい。
【００３２】
読取用光導電層７としては、読取光の照射を受けることにより導電性を呈するものであればよく、例えば、ａ−Ｓｅ、Ｓｅ−Ｔｅ、Ｓｅ−Ａｓ−Ｔｅ、ａ−Ｓｉ、無金属フタロシアニン、金属フタロシアニン、ＭｇＰｃ（Ｍａｇｎｅｓｉｕｍ  ｐｈｔａｌｏｃｙａｎｉｎｅ）、ＶｏＰｃ（ｐｈａｓｅＩＩ  ｏｆ  Ｖａｎａｄｙｌ  ｐｈｔｈａｌｏｃｙａｎｉｎｅ）、ＣｕＰｃ（Ｃｕｐｐｅｒ  ｐｈｔａｌｏｃｙａｎｉｎｅ）などのうち少なくとも１を主成分とするものが好適である。なお、読取光は、たとえば、図１に示すような、Ｘ方向に多数のＬＥＤが一直線状に配列されてなるライン光源８０をＹ方向に移動させることにより放射線画像記録媒体１０全体に照射される。読取用光導電層７の材料としてａ−Ｓｅを使用した場合には、読取光の波長は４６０ｎｍ程度であることが望ましい。また、読取用光導電層７の材料としてａ−Ｓｉ、フタロシアニンを使用した場合には、読取光の波長は５２５ｎｍ程度であることが望ましい。
【００３３】
マイクロプレート６ａは、たとえば、真空蒸着または化学的堆積を用いて読取用電荷輸送層６上に堆積され、金、銀、アルミニウム、銅、クロム、チタン、白金などの単一金属や酸化インジウムなどの合金で、極めて薄い膜で作ることができる。上記のようにマイクロプレート６ａを設けることにより、読取用電荷輸送層６と読取用光導電層７との界面に蓄積された電荷を読み取る際、マイクロプレート６ａ全体に帯電した電荷をその中心部に引き寄せることが可能となり、電荷をより十分に放電させることができ、読残しを少なくすることができる。
【００３４】
第１の電極層４としては、可視光を透過するものであればよいが、好ましくは１００Å程度の厚さのＡｕ膜である。
【００３５】
第２の電極層８としては、読取光を透過するものであればよく、例えば、共に、ネサ皮膜（ＳｎＯ２）、ＩＴＯ（Ｉｎｄｉｕｍ  Ｔｉｎ  Ｏｘｉｄｅ）、アモルファス状光透過性酸化膜であるＩＤＩＸＯ（Ｉｄｅｍｉｔｓｕ  Ｉｎｄｉｕｍ  Ｘ−ｍｅｔａｌ  Ｏｘｉｄｅ  ；出光興産（株））などを５０〜２００ｎｍ厚にして用いることができる。
【００３６】
また、第２の電極層８は多数のエレメント（線状電極）８ａを画素ピッチで配列してなるストライプ電極である。本実施形態では、各エレメント８ａの間に絶縁物が配されることなく、次の層である読取用光導電層７が直ちに積層されており、エレメント８ａのみで第２の電極層８が構成されるが、各エレメント８ａの間に絶縁物を配するようにしてもよい。なお、第１の電極層４も第２の電極層８と同様にストライプ電極で構成するようにしてもよい。
【００３７】
上記第１の実施の形態の放射線画像記録媒体によれば、記録用光導電層５として赤や緑などの可視光の波長帯域の光に対して量子効率の高い有機半導体を利用するようにしたので、緑や赤などの可視光の波長帯域の光に対する感度の向上は図ることができる。また、第１の電極層４をＡｕ薄膜としたので、可視光の照射の際、第１の電極層４にマイナス電圧を印加するようにすれば、第１の電極層４と有機半導体の界面で電界集中が発生し、電極からの電子のトンネル注入による電荷増倍現象が生じるので、より大きな感度の向上を図ることができる。
【００３８】
次に、本発明の放射線画像記録媒体の第２の実施の形態について説明する。図２は本実施形態の放射線画像記録媒体の概略構成を示す斜視図（Ａ）およびその一部の断面図（Ｂ）である。
【００３９】
本実施の形態の放射線画像記録媒体４０は、上記実施の形態と同様に、スクリーン１２と、このスクリーン１２から発せられた光の照射により発生した電荷を蓄積する電荷蓄積層５０とを接着剤層３により貼り合わせたものである。
【００４０】
本実施の形態の電荷蓄積層５０は、スクリーン２３から発せられた緑系の光を透過する第１の電極層５１、第１の電極層５１から後述する記録用光導電層５３への電荷の注入を防ぐとともに記録光導電層５３の界面結晶化を抑制するブロッキング層５２、第１の電極層５１およびブロッキング層５２を透過した緑系の光の照射に対して導電性を呈する記録用光導電層５３、読取光の照射を受けることにより導電性を呈する読取用光導電層５５、読取光を透過する第２の電極層５６、および読取光を透過するガラス基板５７をこの順に積層してなるものである。そして、記録用光導電層５３と読取用光導電層５５との界面には、記録用光導電層５３内で発生した電荷を蓄積する蓄電部５４が形成されている。
【００４１】
第１の電極層５１はＩＴＯまたはＩＺＯから形成されている。
【００４２】
ブロッキング層５２は、ａ−ＳｅにＡｓを５〜１０％ドープしたものであり、その厚さは０．０５μｍ程度が好ましい。
【００４３】
記録用光導電層５３は、ＴｅおよびＡｓを含むａ−Ｓｅからなるものであり、その割合はＴｅが１５％、Ａｓが５％、ａ−Ｓｅが８０％である。また、記録用光導電層５３の厚さは２μｍ程度が好ましい。
【００４４】
蓄電部５４はＡｓ２Ｓｅ３から形成されるトラップ層であり、このトラップ層に記録用光導電層５３において発生した電荷が蓄積される。
【００４５】
読取用光導電層５５および第２の電極層５６については、上記第１の実施の形態と同様である。
【００４６】
上記第２の実施の形態の放射線画像記録媒体によれば、記録用光導電層５３として赤や緑などの可視光の波長帯域の光に対して量子効率の高いＴｅを含むａ−Ｓｅを利用するようにしたので、緑や赤などの可視光の波長帯域の光に対する感度の向上は図ることができる。さらに、読取用光導電層５５をａ−Ｓｅ、蓄電部５４をＡｓ２Ｓｅ３により形成するようにすれば、読取用光導電層５５、蓄電部５４および記録用光導電層５３を真空蒸着装置で真空状態を維持したまま成膜することができるので、不純物などをより少なくすることができ特性の向上を図ることができる。
【００４７】
次に、本発明の放射線画像記録媒体の第３の実施の形態について説明する。図３は本実施形態の放射線画像記録媒体の概略構成を示す斜視図（Ａ）およびその一部の断面図（Ｂ）である。
【００４８】
本実施の形態の放射線画像記録媒体２０は、上記第１の実施の形態におけるスクリーン１２と、このスクリーン１２から発せられた光の照射により発生した電荷を蓄積する電荷蓄積層３０とを接着剤３により貼り合わせたものである。
【００４９】
本実施の形態の電荷蓄積層３０は、波長変換層２から発せられた緑系の光を透過する第１の電極層３１、第１の電極層３１を透過した光を透過するとともに第１の電極層３１を透過した光の照射により後述する記録用電荷発生層３３において発生した正負の電荷のうち正の電荷のみに対して導電性を有する記録用電荷輸送層３２、第１の電極層３１および記録用電荷輸送層３２を透過した光の照射により導電性を呈する記録用電荷発生層３３、記録用電荷発生層３３において発生した負電荷に対しては略絶縁体として作用し、且つ正電荷に対しては略導電体として作用する読取用電荷輸送層３４、読取光の照射を受けることにより導電性を呈する読取用光導電層３５、読取光を透過する第２の電極層３６、および読取光を透過するガラス基板３７をこの順に積層してなるものである。
【００５０】
第１の電極層３１はＩＴＯまたはＩＺＯにより形成されている。
【００５１】
記録用電荷輸送層３２はＴＰＤ（Ｔｒｉｐｈｅｎｙｌｄｉａｍｉｎｅ）のポリカーボン分散膜により形成されている。その厚さは１０μｍ程度が望ましい。
【００５２】
記録用電荷発生層３３は、波長変換層２で発生した緑系の光の照射により導電性を呈する有機半導体で形成されたものであり、その材料としては、たとえば、金属フタロシアニンが適しており、厚さは０．１μｍ程度が好ましい。
【００５３】
その他の構成要素については第１の実施の形態と同様である。
【００５４】
上記第３の実施の形態の放射線画像記録媒体によれば、第１の電極層３１と読取用電荷輸送層３４との間に記録用電荷発生層３３と記録用電荷輸送層３２とを設けるようにしたので、記録用電荷発生層３３の厚さを薄くすることができ、暗電流を減少させ感度の向上を図ることができる。また、第１の電極層３１と読取用電荷輸送層３４との距離を５〜１０μｍ程度とすることができるので、可視光の照射時に第１の電極層３１に適切な大きさの電圧を印加するようにすることができる。したがって、この印加電圧の大きさに応じて発生する読取用光導電層３５の電界強度を適切な大きさとすることができ、適切な感度を得ることができる。
【００５５】
次に、本発明の放射線画像記録媒体の第４の実施の形態について説明する。図４は本実施形態の放射線画像記録媒体の概略構成を示す斜視図（Ａ）およびその一部の断面図（Ｂ）である。
【００５６】
本実施の形態の放射線画像記録媒体６０は、上記第１の実施の形態におけるスクリーン１２と、このスクリーン１２から発せられた光の照射により発生した電荷を蓄積する電荷蓄積層７０とを接着剤層３により貼り合わせたものである。
【００５７】
本実施の形態の電荷蓄積層７０は、波長変換層２から発せられた緑系の光を透過する第１の電極層７１、第１の電極層７１から後述する記録用電荷発生層７３への電荷の注入を防ぐとともに電荷発生層７３の界面結晶化を抑制するブロッキング層７２、第１の電極層７１およびブロッキング層７２を透過した光により導電性を呈する記録用電荷発生層７３、記録用電荷発生層７３において発生した正負の電荷のうち負の電荷のみに対して導電性を有する記録用電荷輸送層７４、読取光の照射を受けることにより導電性を呈する読取用光導電層７６、読取光を透過する第２の電極層７７、および読取光を透過するガラス基板７８をこの順に積層してなるものである。そして、記録用電荷輸送層７４と読取用光導電層７６との界面には、記録用電荷発生層７３内で発生し、記録用電荷輸送層７４において輸送された負電荷を蓄積する蓄電部７５が形成されている。
【００５８】
第１の電極層７１はＩＴＯまたはＩＺＯから形成されている。
【００５９】
ブロッキング層７２は、ａ−ＳｅにＡｓを５〜１０％ドープしたものであり、その厚さは０．０５μｍ程度が好ましい。
【００６０】
記録用電荷発生層７３は、ＴｅおよびＡｓを含むａ−Ｓｅからなるものであり、その割合はＴｅが１５％、Ａｓが５％、ａ−Ｓｅが８０％である。また、記録用光導電層５３の厚さは２μｍ程度が好ましい。
【００６１】
記録用電荷輸送層７４はａ−ＳｅにＡｓを０．３５％ドープしたものであり、その厚さは１０μｍ程度であることが好ましい。
【００６２】
蓄電部７５、読取用光導電層７６および第２の電極層７７については、上記第２の実施の形態と同様である。
【００６３】
上記第４の実施の形態の放射線画像記録媒体によれば、第１の電極層７１と蓄電部７５の間に記録用電荷発生層７３と記録用電荷輸送層７４とを設けるようにしたので、上記第２の実施の形態の放射線画像記録媒体と同様の効果を得ることができる。さらに、記録用電荷発生層７３をＴｅを含むａ−Ｓｅにより形成し、記録用電荷輸送層７４をａ−Ｓｅにより形成し、蓄電部７５をＡｓ２Ｓｅ３により形成し、読取用光導電層７６をａ−Ｓｅにより形成するようにすれば、読取用光導電層７６、蓄電部７５、記録用電荷輸送層７４および記録用電荷発生層７３を真空蒸着装置で真空状態を維持したまま成膜することができるので、不純物などをより少なくすることができ特性の向上を図ることができる。
【図面の簡単な説明】
【図１】本発明の放射線画像記録媒体の第１の実施の形態の概略構成を示す斜視図（Ａ）およびその一部の断面図（Ｂ）
【図２】本発明の放射線画像記録媒体の第２の実施の形態の概略構成を示す斜視図（Ａ）およびその一部の断面図（Ｂ）
【図３】本発明の放射線画像記録媒体の第３の実施の形態の概略構成を示す斜視図（Ａ）およびその一部の断面図（Ｂ）
【図４】本発明の放射線画像記録媒体の第４の実施の形態の概略構成を示す斜視図（Ａ）およびその一部の断面図（Ｂ）
【符号の説明】
１    ポリイミドシート
２    波長変換層
３    接着剤層
４，３１，５１，７１    第１の電極層
５，５３    記録用光導電層
６，３４    読取用電荷輸送層
６ａ，３４ａ    マイクロプレート
７，３５，５５，７６    読取用光導電層
８，３６，５６，７７    第２の電極層
９，３７，５７，７８    ガラス基板
１０，２０，４０，６０    放射線画像記録媒体
１５，３０，５０，７０    電荷蓄積層
３２，７４    記録用電荷輸送層
３３，７３    記録用電荷発生層
５４，７５    蓄電部
５２，７２    ブロッキング層
８０    ライン光源
【図１】
2004186604.tif 000003
【図２】
2004186604.tif 000004
【図３】
2004186604.tif 000005
【図４】
2004186604.tif 000006